(57)【特許請求の範囲】
【請求項１】
１価のアルコールのみから成る溶媒と、ハロゲン化合物と、１分子中に１０以上のＣを含有する有機アミンとから成る溶液Ａに、１価のアルコールのみから成る溶媒と、銀化合物とから成る溶液Ｂを添加することにより銀ナノワイヤを生成する、銀ナノワイヤの製造方法。
【請求項２】
前記有機アミンは、オレイルアミン、ドデシルアミン、ヘキサデシルアミン、オクタデシルアミンのいずれかであることを特徴とする請求項１に記載の銀ナノワイヤの製造方法。
【請求項３】
前記１価のアルコールは、１分子中に７〜１２のＣを含有することを特徴とする請求項１または２に記載の銀ナノワイヤの製造方法。
【請求項４】
前記１価のアルコールは、ベンジルアルコール、ヘプタノール、オクタノールのいずれかであることを特徴とする請求項１または２に記載の銀ナノワイヤの製造方法。
【請求項５】
前記溶液Ｂを前記溶液Ａに添加する際の前記溶液Ａの温度を７０℃以上、かつ、前記１価のアルコールの沸点以下とした状態で、１０分間以上保持することを特徴とする請求項１〜４のいずれかに記載の銀ナノワイヤの製造方法。
【請求項６】
前記溶液Ｂの温度は、５〜５０℃であることを特徴とする請求項１〜５のいずれかに記載の銀ナノワイヤの製造方法。
【請求項７】
前記ハロゲン化合物中のハロゲン元素と前記銀化合物中の銀とのモル比が０．０１〜０．１であり、前記有機アミンと前記銀化合物中の銀とのモル比が０．５〜６．０であることを特徴とする請求項１〜６のいずれかに記載の銀ナノワイヤの製造方法。
【請求項８】
前記溶液Ｂを前記溶液Ａに添加した後の溶液中の銀濃度は、０．０４〜１ｍｏｌ／ｌであることを特徴とする請求項１〜７のいずれかに記載の銀ナノワイヤの製造方法。
【発明の詳細な説明】
【技術分野】
【０００１】
本発明は、透明導電膜の導電体として用いられる銀ナノワイヤの製造方法に関する。
【背景技術】
【０００２】
液晶・プラズマ・有機エレクトロルミネッセンス等の各種ディスプレイや各種太陽電池において、透明導電膜を用いた透明電極は必須の構成技術となっている。この透明導電膜の材料としては、ＩＴＯをはじめとする金属酸化物薄膜が主に用いられている。金属酸化物薄膜は、光透過性と導電性との両立が可能で耐久性にも優れており、特に、ＩＴＯは、光透過性と導電性とのバランスが良く、ウェットエッチングによる電極微細パターン形成が容易であることから、各種オプトエレクトロニクス用の透明電極として多用されている。
【０００３】
透明導電膜に使用される金属酸化物薄膜は、一般的に真空蒸着法やスパッタ法により製造されるが、薄膜は金属酸化物であることから、曲げに弱く、最終製品のフレキシブル化の障害になる場合がある。また、真空蒸着法やスパッタ法は真空環境を必要とするため、処理装置が大掛りかつ複雑なものとなることや、成膜に大量のエネルギーを消費する等の課題があり、これらの課題に対する改善技術の開発が要請されている。
【０００４】
このような要請に対して、透明導電膜の導電体として金属ナノワイヤを用いることが提案されている。太さが３００ｎｍ以下であり、長さが３μｍ以上である金属ナノワイヤを用いることにより、透明導電膜の導電性と透明性の両立が可能となる。金属ナノワイヤを構成する金属については、Ａｇ、Ｃｕ、Ａｕ等が検討されているが、電気導電性や耐酸化性に優れ、かつ金属価格が著しく高くないことからＡｇが好ましいと考えられ、銀ナノワイヤに関する技術が盛んに開発されている。このような銀ナノワイヤの製造方法としては、例えば、特許文献１〜３および非特許文献１，２に開示されている。  
【先行技術文献】
【特許文献】
【０００５】
【特許文献１】ＵＳ２００５／００５６１１８号公報
【特許文献２】特開２００９−２４２８８０号公報
【特許文献３】特開２００９−２９９１６２号公報
【非特許文献】
【０００６】
【非特許文献１】Ｊ．ｏｆ  Ｓｏｌｉｄ  Ｓｔａｔｅ  Ｃｈｅｍ．１９９２，１００，２７２〜２８０
【非特許文献２】Ｃｈｅｍ．Ｍａｔｅｒ．２００２，１４，４７３６〜４７４５
【発明の概要】
【発明が解決しようとする課題】
【０００７】
特許文献１および非特許文献１，２に開示されている方法は、ポリオールを溶媒とし、銀化合物および保護剤としてＰＶＰ（ポリビニルピロリドン）を使用して銀ナノワイヤを得る技術である。しかしながら、この製造方法では、合成された銀ナノワイヤの表面にＰＶＰが多く残留してしまう。銀ナノワイヤの表面に有機物が多く付着している場合、銀ナノワイヤを導電性フィルムの導電材として使用した時に、フィルムの導電性や透光性を劣化させる要因となる。これを回避するために、銀ナノワイヤを洗浄して、ワイヤ表面のＰＶＰ残留量を低減する必要があるが、その洗浄工程では多量の有機溶媒が必要となり、有機溶媒の処理コストが嵩む課題があった。
【０００８】
また、ＰＶＰを使用しない銀ナノワイヤの製造方法としては、特許文献２、３に開示されている方法がある。これらの製造方法は、溶媒として水を用いて銀ナノワイヤを生成する方法であるが、水を溶媒としていることにより、銀ナノワイヤを生成させる際の溶液中の銀濃度が低く、生産性の点で課題があった。
【０００９】
本発明は、上記課題を解決し、銀ナノワイヤの洗浄工程で使用される有機溶媒量の低減と銀ナノワイヤの生産性を両立させることができる銀ナノワイヤの製造方法を提供することを目的とする。
【課題を解決するための手段】
【００１０】
上記課題を解決するため、本発明によれば、１価のアルコールのみから成る溶媒と、ハロゲン化合物と、１分子中に１０以上のＣを含有する有機アミンとから成る溶液Ａに、１価のアルコールのみから成る溶媒と、銀化合物とから成る溶液Ｂを添加することにより銀ナノワイヤを生成する、銀ナノワイヤの製造方法が提供される。
【００１１】
このとき、前記有機アミンは、オレイルアミン、ドデシルアミン、ヘキサデシルアミン、オクタデシルアミンのいずれかであることが好ましい。
【００１２】
また、前記１価のアルコールは、１分子中に７〜１２のＣを含有しているものであれば、さらに好ましい。このようなアルコールの例として、ベンジルアルコール、ヘプタノール、オクタノールなどが挙げられる。
【００１３】
また、前記溶液Ｂを前記溶液Ａに添加する際の前記溶液Ａの温度を７０℃以上、かつ、前記１価のアルコールの沸点以下とした状態で、１０分間以上保持することがより好ましい。また、前記溶液Ｂの温度は、５〜５０℃であることが好ましい。
【００１４】
また、前記ハロゲン化合物中のハロゲン元素と前記銀化合物中の銀とのモル比が０．０１〜０．１であり、前記有機アミンと前記銀化合物中の銀とのモル比が０．５〜６．０であることが好ましい。また、前記溶液Ｂを前記溶液Ａに添加した後の溶液中の銀濃度は、０．０４〜１ｍｏｌ／ｌであることが好ましい。
【発明の効果】
【００１８】
本発明によれば、銀ナノワイヤの洗浄工程で使用される有機溶媒の量を確実に低減させることができる。また、アルコールを溶媒とすることにより、水を溶媒として用いた場合に比べて、溶液中の銀濃度を高くすることができる。これにより、洗浄工程で使用される有機溶媒量の低減と生産性を両立させることができる。
【図面の簡単な説明】
【００１９】
【図１】ＳＥＭで観察した実施例１の条件で製造された銀ナノワイヤの写真である。
【発明を実施するための形態】
【００２０】
以下、本発明の実施の形態を、銀ナノワイヤの製造方法に基づいて説明する。本発明の実施の形態では、加熱した溶液Ａに溶液Ｂを添加し、反応させることにより銀ナノワイヤを製造する。
【００２１】
まず、溶液Ａの調液について説明する。溶液Ａは溶媒、ハロゲン化合物および有機アミンから成る。
【００２２】
溶液Ａの溶媒は、１価のアルコールを用いる。このとき、１分子中に７〜１２のＣを含有する１価のアルコールを用いることが好ましい。好適なアルコールの例として、ベンジルアルコール、ヘプタノール、オクタノール等が挙げられる。これらのアルコールは、銀に対して適度な還元力があり、銀ナノワイヤの生成に適している。さらに、これらのアルコールは沸点が比較的高く、常圧下で銀ナノワイヤを生成することが可能であるという利点がある。なお、多価アルコールを用いることもできる。また、アルコールを溶媒とすることにより、水を溶媒として用いた場合に比べて、溶液中の銀濃度を高くすることができる。
【００２３】
溶液Ａに含まれるハロゲン化合物の種類は特に限定されず、例えばＣＴＡＢ（臭化セチルトリメチルアンモニウム）、ＴＢＡＣ（テトラブチルアンモニウムクロライド）、ＮａＣｌ、ＫＣｌ、ＨＣｌを用いることができる。なお、使用するアルコールへの溶解度を考慮するとＣＴＡＢ、ＴＢＡＣ、ＨＣｌを使用することが好ましい。
【００２４】
溶液Ａに含まれる有機アミンは、Ｃが１０以上（１分子中にＣを１０以上含む）のものを用いる。Ｃの原子数をこのように設定した理由は次の通りである。すなわち、銀が還元された際に特定の結晶面に有機アミンが付着しやすいことによって、還元により生成する銀がワイヤ状になると考えられるが、有機アミンの分子中のＣ原子数が少ないと、還元された銀の表面に有機アミンが付着したことによる銀の成長抑制効果が十分得られず、還元される銀がワイヤ状とならないおそれがあるためである。
【００２５】
以上のように、溶液Ａは、１価のアルコール、ハロゲン化合物および１分子中にＣを１０以上含む有機アミンを混合することにより得られる。
【００２６】
次に、溶液Ｂの調液について説明する。溶液Ｂは溶媒および銀化合物から成る。
【００２７】
溶液Ｂの溶媒は、１価のアルコールを用いる。好適なアルコールの例として、ベンジルアルコール、ヘプタノール、オクタノール等が挙げられる。これらのアルコールは、銀に対して適度な還元力があり、銀ナノワイヤの生成に適している。さらに、これらのアルコールは沸点が比較的高く、常圧下で銀ナノワイヤを生成することが可能であるという利点がある。なお、多価アルコールを用いることもできる。また、アルコールを溶媒とすることにより、水を溶媒として用いた場合に比べて、溶液中の銀濃度を高くすることができる。
【００２８】
また、溶液Ｂに含まれる銀化合物の種類は、溶液Ｂの溶媒に溶解すれば特に限定されるものではなく、例えば、硝酸銀、酢酸銀、酸化銀を使用することができる。なお、溶媒に対する溶解度とコストの観点から、硝酸銀を用いることが好ましい。
【００２９】
以上のように、溶液Ｂは、１価のアルコールおよび銀化合物を混合することにより得られる。なお、溶液Ｂの温度は、室温と同じ温度としておくことが好ましい。これは、液温が低すぎると銀化合物の溶解工程に時間がかかり、液温が高すぎると溶媒であるアルコールによる銀の還元反応が進行してしまうことがあるためである。よって、溶液Ｂの温度は、５〜５０℃、好ましくは１０〜４０℃が望ましい。
【００３０】
次に、銀ナノワイヤの生成反応工程について説明する。
【００３１】
まず、溶液Ａを加熱する。このとき、溶液Ａの温度は、７０℃以上、かつ、使用するアルコールの沸点以下とすることが好ましい。この温度の範囲外となる場合には、銀ナノワイヤが十分生成しないことがある。また、銀ナノワイヤの生成に要する時間を短縮するためには、溶液Ａの温度は、９０℃以上、かつ、使用するアルコールの沸点以下とすることが更に好ましい。
【００３２】
その後、加熱された溶液Ａに溶液Ｂを添加して攪拌する。そして、その状態を保持することにより、銀ナノワイヤを含有するスラリーを得ることができる。このとき、溶液Ａに溶液Ｂを添加した後の液温を７０℃以上、かつ、使用するアルコールの沸点以下とした状態で、１０分間以上保持することが好ましい。これにより、銀ナノワイヤを十分に生成させることができる。このとき、銀ナノワイヤの表面には、１分子中に１０以上のＣを含有する有機アミンが付着している。この有機アミンは、銀から適度に脱離しやすい性質を有している。
【００３３】
また、溶液Ａに溶液Ｂを添加した後の液中の銀濃度は、０．０４〜１ｍｏｌ／ｌであることが好ましい。これは、銀濃度が０．０４ｍｏｌ／ｌ未満の場合には銀ナノワイヤの生産性が低くなり、１ｍｏｌ／ｌを超える場合には銀ナノワイヤが十分生成しないためである。また、ハロゲン化合物、有機アミン、銀化合物の量は、それぞれのモル数の比率として以下の比率とすることが好ましい。
ハロゲン化合物（ハロゲン元素として）／銀＝０．０１〜０．１
有機アミン／銀＝０．５〜６．０
これは、ハロゲン化合物と銀のモル比が上記範囲外の場合や有機アミンと銀のモル比が上記範囲より小さい場合には、銀ナノワイヤの収率が低下する場合があり、有機アミンと銀のモル比が上記範囲より大きい場合には、後述する銀ナノワイヤの洗浄工程において、洗浄効率が低下するおそれがあるためである。
【００３４】
次に、銀ナノワイヤの洗浄工程について説明する。
【００３５】
まず、銀ナノワイヤを含有するスラリーを遠心分離もしくはデカンテーションにより固液分離する。そして、固液分離した銀ナノワイヤに有機溶媒を添加して攪拌することにより、有機溶媒に分散した銀ナノワイヤの分散液を得る。この分散液を遠心分離もしくはデカンテーションにより再び固液分離し、有機溶媒を添加・攪拌することにより、再び銀ナノワイヤの分散液を得る。このような作業を数回繰り返すことにより、銀ナノワイヤは洗浄される。なお、前述のように、洗浄前の銀ナノワイヤの表面には、銀から脱離しやすい有機アミンが付着している。このため、この洗浄工程において、銀ナノワイヤ表面に付着する余分な有機アミンを少量の有機溶媒で容易に脱離させることができる。
【００３６】
そして、洗浄工程終了後に、銀ナノワイヤが分散した分散液から有機溶媒を除去することにより、本発明の実施の形態に係る銀ナノワイヤを得ることができる。なお、有機溶媒として、例えばアセトン、トルエン、イソプロピルアルコール、エタノール、メタノール等を使用することができる。
【００３７】
以上のように、本発明によれば、銀ナノワイヤの生成反応にＰＶＰを使用せず、銀ナノワイヤの表面から脱離しやすい有機アミンを使用しているため、洗浄工程で容易に有機アミンを脱離させることができる。これにより、洗浄時に多量の有機溶媒を使用する必要がなく、洗浄工程で発生する有機溶媒の処理コストを抑えることができる。また、本発明に係る銀ナノワイヤは、表面に残存する有機物量が少ないため、透明導電膜の導電体として用いる場合に高い導電性を発現する。
【００３８】
また、銀ナノワイヤの生成反応における溶媒としてアルコールを用いることにより、水を溶媒として用いた場合に比べて、溶液中の銀濃度を高くすることができる。これにより、銀ナノワイヤの洗浄工程で使用される有機溶媒量の低減と銀ナノワイヤの生産性を両立させることができる。
【００３９】
なお、銀ナノワイヤは、透明導電膜の導電体に適用される場合に、銀ナノワイヤが接触し合うことによって導電ネットワークを形成し、導電性を発現する。ワイヤが長い方が導電ネットワーク形成に有利であり好ましいが、ワイヤが長すぎるとワイヤ同士が絡み合って凝集体を生じ、光散乱を劣化させる場合がある。このため、銀ナノワイヤの長軸方向の長さの平均値（以下、「長さ」と称する場合もある）は、３μｍ以上であることが好ましく、特に、３〜５００μｍが好ましい。５〜３００μｍであれば、より一層好ましい。
【００４０】
また、本発明の銀ナノワイヤを透明導電膜の導電体として用いる場合、光散乱の影響を軽減し透明性を高めるために金属ナノワイヤの短軸方向の長さの平均値（以下、「幅」と称する場合もある）は３００ｎｍより小さいことが好ましく、一方で、幅の値が小さすぎる場合には導電性の低下要因になることがある。銀ナノワイヤの幅は１０〜３００ｎｍが好ましく、1０〜２００ｎｍが更に好ましい。
【００４１】
なお、銀ナノワイヤの長さおよび幅は、十分な数の銀ナノワイヤを電子顕微鏡写真で撮影し、個々の銀ナノワイヤ像の長さおよび幅を測値し、算術平均することにより求めることができる。また、計測対象の銀ナノワイヤ数は、１００個以上が好ましい。  
【実施例】
【００４２】
銀ナノワイヤの生成反応における分散剤として、従来のようなＰＶＰを用いて、銀ナノワイヤを製造した。
（比較例１）
０．４７９ｇの硝酸銀とエチレングリコール３０ｍｌからなる溶液（溶液Ｘ）と、の０．４９２ｇポリビニルピロリドン（平均分子量５５０００、Ｎ−ビニル−２−ピロリドンのモル濃度として０．１４４ｍｏｌ／ｌ）と０．０２３３ｇの鉄（ＩＩＩ）−アセチルアセトナートと０．１０５ｇのＮａＣｌとエチレングリコール３０ｍｌからなる溶液（溶液Ｙ）を準備した。５０ｍｌのエチレングリコールを１６０℃まで加熱、攪拌し、ここに液温２５℃の溶液Ｘと液温２５℃の溶液Ｙを同時に４分間かけて添加して、銀ナノワイヤを含有する分散液を得た。
【００４３】
この分散液にアセトン３００ｍｌを添加、攪拌した後、５００ｒｐｍ、２分間の条件で遠心分離をおこなった後、上澄み液を除去した。その後、ポリビニルピロリドンを溶解するために純水１００ｍｌを添加し攪拌した。そこにアセトンを３００ｍｌ（純水の３倍容量）加えて攪拌した後、静置することにより、固形物を沈殿させた。前記のアセトン添加から静置する工程までを更に２回繰返しおこなった。沈殿させた固形物を取り出し、イソプロピルアルコール１００ｍｌを加えて分散させて分散液を得た。この分散液を５００ｒｐｍ、２分間の条件で遠心分離をおこなった後、上澄み液を除去し、その後イソプロピルアルコール１００ｍｌを加えて分散させた。この遠心分離およびイソプロピルアルコールを添加する操作をさらに１回実施することにより、銀ナノワイヤを洗浄した。
【００４４】
その後、分散液を分取し、溶媒を観察台上で揮発させて、銀ナノワイヤをＳＥＭで観察した。ＳＥＭ写真で得られた１００個の銀ナノワイヤを測定対象として、銀ナノワイヤの長さおよび幅を求めた結果、長さは３０μｍ、幅は１００ｎｍであった。同様に、塗布液を分取し試料台の上で溶媒を揮発させて、Ｘ線回折装置（フィリップス社製、Ｘ’Ｐｅｒｔ）を用いて、Ｘ線としてＣｕ−Ｋａを使用し、管電圧４０Ｖ、管電流４０Ａ、スキャンスピード０．０４３５度／ｓの条件で測定をおこなった結果、金属銀のピークが認められた。これらの結果から、比較例１の製造方法により、正常に銀ナノワイヤが得られることが確認された。なお、比較例１で用いた有機溶媒の量は「１６１０ｍｌ」であった。
【００４５】
（比較例２）
１回あたりに添加するアセトンの量を３００ｍｌから１００ｍｌに変更した以外は比較例１と同様の方法で、銀ナノワイヤの合成と評価を試みた。結果、アセトン１００ｍｌを加えて攪拌した後、２４時間静置しても固形物が十分沈殿せず、洗浄を進めることができなかった。
【００４６】
（比較例３）
１回あたりに添加するアセトンの量を３００ｍｌから１００ｍｌに変更し、アセトンを加えて攪拌した後に静置することに変えて５００ｒｐｍ、４５分間の条件で遠心分離することに変更した以外は比較例１と同様の方法で、銀ナノワイヤの合成と評価を試みた。結果、５００ｒｐｍ、４５分間の条件で遠心分離しても固形物が十分沈殿せず、洗浄を進めることができなかった。
【００４７】
（比較例４）
１回あたりに添加するアセトンの量を３００ｍｌから１００ｍｌに変更し、アセトンを加えて攪拌した後に静置することに変えて３０００ｒｐｍ、４５分間の条件で遠心分離することに変更した以外は比較例１と同様の方法で、銀ナノワイヤの合成と評価を試みた。銀ナノワイヤをＳＥＭで観察したところ、銀ナノワイヤ同士が接合したような形態であり、一部は板状の形態となっていた。
【００４８】
以上のように、比較例１では銀ナノワイヤを合成することができたが、比較例２〜４では使用する有機溶媒の量を比較例１よりも少なくしたことにより、銀ナノワイヤを合成することができなかった。すなわち、ＰＶＰを分散剤として用いる限り、使用される有機溶媒の量を低減できないことが確認された。
【００４９】
次に、表１に示す条件で、本発明の実施の形態に係る銀ナノワイヤを製造した。
【００５０】
【表１】
0006266859.tif 000002
【００５１】
（実施例１）
７０ｍｌのベンジルアルコールにオレイルアミン（シグマアルドリッチ製）４．８ｇとテトラブチルアンモニウムクロライド（和光純薬工業製）０．０８３ｇを添加し、溶解させて溶液Ａを得た。次に、２０ｍｌのベンジルアルコールに硝酸銀０．８５ｇを添加し、溶解させて溶液Ｂを得た。
【００５２】
その後、溶液Ａの全量を室温から１３０℃まで攪拌しながら加熱した。そこに、溶液の温度を１３０℃で維持しながら、液温が２５℃の溶液Ｂを２０ｍｉｎかけて２０ｍｌ添加して、反応液を得た。この反応液を１００ｒｐｍの攪拌速度で１時間攪拌しながら、１３０℃の温度を維持した。その後、反応液を２５℃まで冷却し、銀ナノワイヤを含有する溶液を得た。この溶液を５００ｒｐｍ、２分間の条件で遠心分離をおこなった後、上澄み液を除去し、その後、アセトン３０ｍｌを加えて攪拌し、銀ナノワイヤを分散させ、分散液を得た。この分散液に対し、５００ｒｐｍ、２分間の条件で遠心分離をおこなった後、上澄み液を除去した後、トルエン１０ｍｌとイソプロピルアルコール１０ｍｌを混合した溶媒を添加して攪拌し、再び遠心分離を行った。このようにして、遠心分離および溶媒添加・攪拌の操作を３回繰り返すことにより、銀ナノワイヤを洗浄し、銀ナノワイヤを含む分散液を得た。
【００５３】
この分散液を分取し、溶媒を観察台上で揮発させて、銀ナノワイヤを電子顕微鏡（ＳＥＭ）で観察した。結果を図１に示す。ＳＥＭ写真で得られた１００個の銀ナノワイヤを測定対象として、銀ナノワイヤの長さおよび幅を求めた結果、長さは２０μｍ、幅は５５ｎｍであった。同様に、分散液を分取し試料台の上で溶媒を揮発させて、比較例１と同様にしてＸ線回折装置を用いて測定をおこなった結果、金属銀のピークが認められた。これらの結果から、実施例１の製造方法により、正常に銀ナノワイヤが得られることが確認された。なお、実施例１で用いた有機溶媒の量は、「１８０ｍｌ」であった。
【００５４】
（実施例２）
溶液Ｂの添加時間を２０分間から２秒間に変更し、加熱温度を１３０℃から１２０℃に変更した以外は、実施例１と同様の方法で銀ナノワイヤの合成と評価をおこなった。なお、溶液Ｂの添加直後の液温は、一時的に１００℃まで低下した。実施例２の製造方法で得られた銀ナノワイヤをＳＥＭで観察した結果、実施例１と同様にワイヤ状の生成物が確認された。また、得られたＸ線回折スペクトルは実施例１と同様であった。これらの結果から、実施例２の製造方法により、正常に銀ナノワイヤが得られることが確認された。なお、実施例２〜１５について、ＳＥＭ写真で得られた１００個の銀ナノワイヤを測定対象として、銀ナノワイヤの長さおよび幅を求めた結果、いずれの実施例も、長さは１５〜２０μｍ、幅は４５〜６０ｎｍの範囲内であった。
【００５５】
（実施例３）
溶液Ｂの添加時間を２秒間から４分間に変更した以外は、実施例２と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例３の製造方法により、正常に銀ナノワイヤが得られることが確認された。
【００５６】
（実施例４）
溶液Ｂの添加時間を２秒間から８分間に変更した以外は、実施例２と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例４の製造方法により、正常に銀ナノワイヤが得られることが確認された。
【００５７】
（実施例５）
溶液Ｂの添加時間を２０分間から８分間に変更し、加熱温度を１３０℃から１１０℃に変更し、遠心分離の回転数を１００ｒｐｍから５００ｒｐｍに変更し、テトラブチルアンモニウムクロライドの添加量を０．０８１ｇに変更した以外は、実施例１と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例５の製造方法により、正常に銀ナノワイヤが得られることが確認された。
【００５８】
（実施例６）
硝酸銀の添加量を０．０８５ｇに変更し、添加するアミンをオレイルアミン４．８ｇからドデシルアミン（和光純薬工業製）３．７ｇに変更し、溶液Ｂの添加時間を２０分間から８分間に変更し、テトラブチルアンモニウムクロライドの添加量を０．０８１ｇに変更した以外は、実施例１と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例６の製造方法により、正常に銀ナノワイヤが得られることが確認された。
【００５９】
（実施例７）
添加するアミンをドデシルアミン３．７ｇからヘキサデシルアミン（和光純薬工業製）４．８ｇに変更した以外は、実施例６と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例７の製造方法により、正常に銀ナノワイヤが得られることが確認された
【００６０】
（実施例８）
添加するアミンの種類をヘキサデシルアミンからオクタデシルアミン（和光純薬工業製）に変更し、攪拌回転数を１００ｒｐｍから１３０ｒｐｍに変更し、１３０℃の温度を維持する時間を１時間から３０分間に変更した以外は、実施例７と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例８の製造方法により、正常に銀ナノワイヤが得られることが確認された。
【００６１】
（実施例９）
溶液Ｂの添加時間を２０分間から１５分間に変更した以外は、実施例１と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例９の製造方法により、正常に銀ナノワイヤが得られることが確認された。
【００６２】
（実施例１０）
硝酸銀の量を０．８５ｇから１．７ｇに変更し、有機アミンをオレイルアミン４．８ｇからドデシルアミン７．４ｇに変更し、テトラブチルアンモニウムクロライドの量を０．０８３ｇから０．１７ｇに変更し、加熱温度を１３０℃から１５０℃に変更し、加熱温度の維持時間を１時間から３０分間に変更した以外は、実施例１と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例１０の製造方法により、正常に銀ナノワイヤが得られることが確認された。
【００６３】
（実施例１１）
硝酸銀の量を１．７ｇから３．４ｇに変更し、ドデシルアミンの量を７．４ｇから１４．８ｇに変更し、テトラブチルアンモニウムクロライドの量を０．１７ｇから０．３２ｇに変更した以外は、実施例１０と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例１１の製造方法により、正常に銀ナノワイヤが得られることが確認された。
【００６４】
（実施例１２）
ドデシルアミンの量を７．４ｇから６．８ｇに変更し、使用するハロゲン化合物をテトラブチルアンモニウムクロライド０．１７ｇから塩化ナトリウム（ＮａＣｌ）０．０３４ｇに変更した以外は、実施例１０と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例１２の製造方法により、正常に銀ナノワイヤが得られることが確認された。
【００６５】
（実施例１３）
使用するハロゲン化合物を塩化ナトリウム（ＮａＣｌ）０．０３４ｇから塩化カリウム（ＫＣｌ）０．０４４ｇに変更した以外は、実施例１２と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例１３の製造方法により、正常に銀ナノワイヤが得られることが確認された。
【００６６】
（実施例１４）
使用するハロゲン化合物を塩化ナトリウム（ＮａＣｌ）０．０３４ｇから塩化アンモニウム（ＮＨ４Ｃｌ）０．０３２ｇに変更した以外は、実施例１２と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例１４の製造方法により、正常に銀ナノワイヤが得られることが確認された。
【００６７】
（実施例１５）
使用するハロゲン化合物を塩化ナトリウム（ＮａＣｌ）０．０３４ｇからＨＣｌを０．０２２ｇ含む濃塩酸水溶液に変更した以外は、実施例１２と同様の方法で、銀ナノワイヤの合成と評価をおこなった。合成された銀ナノワイヤをＳＥＭで観察した結果、実施例１と同様にワイヤ状の生成物が確認された。また、得られたＸ線回折スペクトルは実施例１と同様であった。これらの結果から、実施例１５の製造方法により、正常に銀ナノワイヤが得られることが確認された。
【００６８】
以上のように、実施例１〜１５では、銀ナノワイヤの生成反応における分散剤として、１分子中に１０以上のＣを含有するオレイルアミン、ドデシルアミン、ヘキサデシルアミン、オクタデシルアミンのいずれかを用いて銀ナノワイヤを合成することができた。また、実施例では、合成過程において使用された有機溶媒の量（１８０ｍｌ）が、比較例１で使用された有機溶媒の量（１６１０ｍｌ）に比べて、非常に少ないことがわかる。すなわち、本発明によれば、銀ナノワイヤの生成反応における分散剤として１分子中に１０以上のＣを含有する有機アミンを用いることにより、使用される有機溶媒量を低減できることが確認された。
【産業上の利用可能性】
【００６９】
本発明は、透明導電膜の導電体として用いられる銀ナノワイヤの製造に適用できる。
【図１】
0006266859.tif 000003